(57)【要約】【課題】樹脂を用いてセレン含有排水からセレンを効果的に吸着除去することが可能なセレン含有排水の処理技術を提供する。【解決手段】セレン含有排水中の難吸着性セレン（４価セレン）を除去した後、前記セレン含有排水中のセレンを樹脂で吸着除去する。前記セレン含有排水中の難吸着性セレン（４価セレン）の除去は、前記セレン含有排水中の難吸着性セレン（４価セレン）を易吸着性セレン（６価セレン）に酸化することにより行うようにしてもよい。また、前記セレン含有排水中の難吸着性セレン（４価セレン）の易吸着性セレン（６価セレン）への酸化は、酸化剤の添加により行うようにしてもよい。さらに、酸化剤が、空気、酸素、オゾン、過酸化水素、次亜塩素酸ナトリウム及び次亜塩素酸カルシウムからなる群から選ばれる酸化剤であってもよい。【選択図】図１
2008188536.tif 000002
【特許請求の範囲】
【請求項１】
セレン含有排水中の難吸着性セレンを除去した後、前記セレン含有排水中のセレンを樹脂で吸着除去することを特徴とする、セレン含有排水の処理方法。
【請求項２】
前記セレン含有排水中のセレンを樹脂で吸着除去する前に、前記セレン含有排水にアルカリを添加し、ｐＨを1０以上にすることを特徴とする、請求項１に記載のセレン含有排水の処理方法。
【請求項３】
前記セレン含有排水中の難吸着性セレンの除去は、前記セレン含有排水中の難吸着性セレン（４価セレン）を易吸着性セレン（６価セレン）に酸化することにより行うことを特徴とする、請求項１又は２に記載のセレン含有排水の処理方法。
【請求項４】
前記セレン含有排水中の難吸着性セレン（４価セレン）の易吸着性セレン（６価セレン）への酸化は、酸化剤の添加により行うことを特徴とする、請求項３に記載のセレン含有排水の処理方法。
【請求項５】
前記酸化剤が、空気、酸素、オゾン、過酸化水素、次亜塩素酸ナトリウム、次亜塩素酸カルシウム、及び過炭酸ナトリウムからなる群から選ばれる酸化剤であることを特徴とする、請求項４に記載のセレン含有排水の処理方法。
【請求項６】
酸化還元電位が４００ｍＶ以上になるようにして前記酸化剤を添加することを特徴とする、請求項４又は５に記載のセレン含有排水の処理方法。
【請求項７】
前記セレン含有排水中の難吸着性セレン（４価セレン）の易吸着性セレン（６価セレン）への酸化は、紫外線照射により行うことを特徴とする、請求項１又は２に記載のセレン含有排水の処理方法。
【請求項８】
前記樹脂がイオン交換樹脂であることを特徴とする、請求項１〜７のいずれかに記載のセレン含有排水の処理方法。
【発明の詳細な説明】
【技術分野】
【０００１】
セレンが溶解しているセレン含有液の処理方法に関し、とくに産業のため発生したセレン含有排水やセレン含有処理水の処理方法に関する。また、セレンが含まれている天然由来の水の処理方法に関する。
【背景技術】
【０００２】
排水中のセレンは、法的に規制された濃度があり、具体的には０．１ｍｇ／Ｌ以下にしなければならない。このためセレンを排水中から除去、分離するためさまざまな排水処理技術が提唱されている。
【０００３】
特許文献１には、６価のセレンを酸性条件下にて樹脂を用いて吸着し、アルカリ溶液を用いて吸着させたセレンを樹脂から脱着させることによって、セレンを排水中から除去する処理技術が開示されている。
【特許文献１】特開平１０−２２６８３２号公報
【発明の開示】
【発明が解決しようとする課題】
【０００４】
しかしながら、セレン含有排水中のセレンは、一般に、４価のセレン（以下、４価セレン（難吸着性セレン）と呼ぶ）と６価のセレン（以下、６価セレン（易吸着性セレン）と呼ぶ）の２種類の形態で存在している。上記特許文献１の排水処理技術を用いた場合には、樹脂によりセレン含有排水から６価セレン（易吸着性セレン）を吸着除去することはできるが、４価セレン（難吸着性セレン）については６価セレン（易吸着性セレン）と異なり、吸着の選択性が小さく、硫酸イオン等、他の妨害元素の影響を受け易いという問題があるため、樹脂に確実に吸着させることができず、セレン含有排水からの吸着除去が難しかった。このため、上記特許文献１の排水処理技術では、樹脂を用いてセレン含有排水からセレンを効果的に吸着除去することができなかった。
【０００５】
本発明は上記課題に鑑みてなされたものであり、樹脂を用いてセレン含有排水からセレンを効果的に吸着除去することが可能なセレン含有排水の処理技術の提供をその目的とする。
【課題を解決するための手段】
【０００６】
上記課題を解決するために、本発明によれば、セレン含有排水中の難吸着性セレン（４価セレン）を除去した後、前記セレン含有排水中のセレンを樹脂で吸着除去することを特徴とする、セレン含有排水の処理方法が提供される。
【０００７】
上記処理方法において、前記セレン含有排水中のセレンを樹脂で吸着除去する前に、前記セレン含有排水にアルカリを添加し、ｐＨを1０以上にするようにしてもよい。
【０００８】
上記処理方法において、前記セレン含有排水中の難吸着性セレンの除去は、前記セレン含有排水中の難吸着性セレン（４価セレン）を易吸着性セレン（６価セレン）に酸化することにより行うようにしてもよい。
【０００９】
上記処理方法において、前記セレン含有排水中の難吸着性セレン（４価セレン）の易吸着性セレン（６価セレン）への酸化は、酸化剤の添加により行うようにしてもよい。
【００１０】
上記処理方法において、前記酸化剤が、空気、酸素、オゾン、過酸化水素、次亜塩素酸ナトリウム、次亜塩素酸カルシウム、及び過炭酸ナトリウム（Ｎａ２ＣＯ３・２．５Ｈ２Ｏ２）からなる群から選ばれる酸化剤であってもよい。
【００１１】
上記処理方法において、酸化還元電位が４００ｍＶ以上になるようにして前記酸化剤を添加するようにしてもよい。
【００１２】
上記処理方法において、前記セレン含有排水中の難吸着性セレン（４価セレン）の易吸着性セレン（６価セレン）への酸化は、紫外線照射により行うようにしてもよい。
【００１３】
上記処理方法において、前記樹脂がイオン交換樹脂であってもよい。
【発明の効果】
【００１４】
本発明によれば、セレン含有排水中に含まれる難吸着性セレン（４価セレン）を除去した後に、樹脂を用いてセレンの吸着除去を行うようにしたことによって、セレン含有排水からセレンを効果的に吸着除去することが可能になる。特に、難吸着性セレン（４価セレン）の除去を、酸化剤等で難吸着性セレン（４価セレン）を易吸着性セレン（６価セレン）に酸化することによって行う場合には、セレン含有排水からのセレンの効果的な吸着除去を非常に容易に実施できる。
【発明を実施するための最良の形態】
【００１５】
以下、図面を参照しながら、本発明の好適な実施形態について説明をする。図１は、本発明の実施の形態に係るセレン含有排水の処理方法の手順の一例を示すフロー図である。
【００１６】
セレンを含む排水（以下、セレン含有排水又は単に排水とも言う）は、産業上発生した排水等であり、この排水の処理を開始する（ステップ０）にあたって、まず、この排水を例えば配管等により集水する（ステップ１）。本実施の形態では、集水したセレン含有排水には、例えば難吸着性セレン（４価セレン）としてＳｅＯ３２−が１０％程度、易吸着性セレン（６価セレン）としてＳｅＯ４２−が９０％程度含まれている。なお、セレン含有排水は、産業上発生した排水ではなく、自然由来のものであってもよい。セレン含有排水のセレン濃度は１ｍｇ／Ｌ以下の低濃度であってもよいし、１ｍｇ／Ｌを超過する高濃度、例えば２０ｍｇ／Ｌ程度であってもよい。
【００１７】
集水したセレン含有排水に酸化剤を添加し、セレン含有排水中の難吸着性セレン（４価セレン）を易吸着性セレン（６価セレン）に酸化することによって難吸着性セレン（４価セレン）を除去する（ステップ２）。本実施の形態では、酸化剤としてオゾン（Ｏ３）を用いている。なお、酸化剤としては、空気、酸素、過酸化水素、次亜塩素酸ナトリウム、次亜塩素酸カルシウム又は過炭酸ナトリウム等、オゾン以外の酸化剤を用いてもよい。酸化剤を添加する際には、セレン含有排水を撹拌しながら吹込むようにした。また、酸化還元電位（ＯＲＰ）が４００ｍＶ以上になるようにして酸化剤を添加するのが好ましい。酸化剤を添加する際にセレン含有排水のｐＨを調整し、アルカリ性にすることで難吸着性セレン（４価セレン）の酸化反応を促進させるようにしてもよい。特にｐＨを１０以上とするとよい。１０以下ではセレンの挙動が安定しないためである。
【００１８】
上記ステップ２により難吸着性セレン（４価セレン）が除去されたセレン含有排水に樹脂を添加し、セレンをこの樹脂に吸着させる（ステップ３）。本発明の実施の形態では、樹脂として例えばイオン交換樹脂を用いている。なお、イオン交換樹脂は、ＯＨ型を用いるのが好ましい。
【００１９】
セレン含有排水をろ過し、セレンを吸着させた樹脂をセレン含有排水から除去する（ステップ４）。なお、上記ステップ３、４では、セレン含有排水を樹脂に添加した後にろ過し、セレンを吸着させた樹脂をセレン含有排水から除去する場合について説明したが、セレン含有排水を樹脂塔に通液させることによって、セレン含有排水中のセレンを吸着除去するようにしてもよい。
【００２０】
上記ステップ０〜４の手順により、セレンを低濃度に減少してセレン濃度を法律で規制される値以下にした排水が得られ、セレン含有排水の処理が完了する（ステップ６）。このようにして得られた排水は、その他規制物質等が基準を十分に満たしていれば放水可能となる。
【００２１】
以上の実施の形態によれば、セレン含有排水中のセレンを樹脂で吸着除去する前に、セレン含有排水中の難吸着性セレン（４価セレン）を除去したことによって、セレン含有排水中には主として易吸着性セレン（６価セレン）だけが含まれることになる。易吸着性セレン（６価セレン）は、難吸着性セレン（４価セレン）と異なり、樹脂に対する吸着の選択性が高いため、硫酸イオン等の他の妨害元素の影響を受けにくいために樹脂に確実に吸着させることができる。このように、本発明によれば、セレン含有排水中のセレンを樹脂に効果的に吸着させて除去することが可能になる。また、例えばオゾン等の酸化剤を添加し、難吸着性セレン（４価セレン）を易吸着性セレン（６価セレン）に酸化することによって難吸着性セレン（４価セレン）の除去を行うようにした場合には、上述したようにセレンを効果的に吸着除去可能なセレン含有排水の処理を非常に容易に実施することができる。
【００２２】
以上、添付図面を参照しながら本発明の好適な実施形態について説明したが、本発明は係る例に限定されない。当業者であれば、特許請求の範囲に記載された技術的思想の範疇内において、各種の変更例又は修正例に想到し得ることは明らかであり、それらについても当然に本発明の技術的範囲に属するものと了解される。
【００２３】
上述した実施形態では、セレン含有排水中の難吸着性セレン（４価セレン）を除去する際に、難吸着性セレン（４価セレン）を易吸着性セレン（６価セレン）に酸化することによって除去する（上記ステップ２）場合について説明したが、その他の方法を用いてセレン含有排水の難吸着性セレン（４価セレン）を除去するようにしてもよい。
【００２４】
上述した実施形態では、難吸着性セレン（４価セレン）を易吸着性セレン（６価セレン）に酸化する際に、酸化剤を添加することによって酸化する場合について説明したが、例えばセレン含有排水に紫外線照射することによって酸化したり、又はＡＯＰ（紫外線、過酸化水素、オゾンの組合わせ）等多くの手段で酸化する等、その他の方法により難吸着性セレン（４価セレン）の酸化を行うようにしてもよい。
【実施例１】
【００２５】
本発明を実施例と比較例を用いて説明する。
【００２６】
下記表１は、本発明の手順によりセレン含有排水を処理した結果（実施例１、２）と、本発明の手順によらず、樹脂による吸着除去だけでセレン含有排水を処理した結果（比較例１）を示している。
【００２７】
【表１】
2008188536.tif 000003
【００２８】
上記表１において、実施例１、２、比較例１の「オゾン添加前の状態」は、処理を行う前の初期状態のセレン含有排水のｐＨ、酸化還元電位（ＯＲＰ）、４価セレン濃度（ｍｇ／Ｌ）、６価セレン濃度（ｍｇ／Ｌ）、全セレン濃度（ｍｇ／Ｌ）を示している。即ち、実施例１、２の「酸化剤添加前の状態」は、セレン含有排水に酸化剤としてのオゾンを添加する（図１に示すステップ２）前の状態を示しており、比較例１の「酸化剤添加前の状態」は、樹脂を用いてセレンを吸着除去する前の状態を示している。
【００２９】
上記表１において、実施例１、２の「酸化剤添加後の状態」は、セレン含有排水に酸化剤としてのオゾンを添加し、セレン含有排水中の難吸着性セレン（４価セレン）を酸化して易吸着性セレン（６価セレン）にすることにより難吸着性セレン（４価セレン）を除去した（図１に示すステップ２）後の状態を示しており、セレン含有排水のｐＨ、酸化還元電位（ＯＲＰ）、４価セレン濃度（ｍｇ／Ｌ）、６価セレン濃度（ｍｇ／Ｌ）、全セレン濃度（ｍｇ／Ｌ）を各々示している。
【００３０】
上記表１において、実施例１、２、比較例１の「樹脂によるセレン除去後の結果」は、処理を行った結果のセレン含有排水のｐＨ、酸化還元電位（以下、ＯＲＰとも呼ぶ）、４価セレン濃度（ｍｇ／Ｌ）、６価セレン濃度（ｍｇ／Ｌ）、全セレン濃度（ｍｇ／Ｌ）、樹脂１ｍＬ当たりのセレンの吸着量（ｍｇ／ｍＬ）を示している。即ち、実施例１、２の「樹脂によるセレン除去後の結果」は、酸化剤の添加によりセレン含有排水から難吸着性セレン（４価セレン）を除去した（図１に示すステップ２）後に、このセレン含有排水に樹脂を添加してろ過し、セレンを吸着させた樹脂をセレン含有排水から除去した（即ち、図１に示すステップ３、４）後の結果を示しており、比較例１の「樹脂によるセレン除去後の結果」は、初期状態のセレン含有排水を樹脂で処理した後の結果を示している。なお、表１において樹脂１ｍＬ当たりのセレンの吸着量は、後述するように（全セレン濃度の処理前後差（ｍｇ／Ｌ））×（試験溶液の体積（Ｌ））÷（樹脂の体積（ｍＬ））の計算により行った。
【００３１】
以下、実施例１、２、比較例１の各々について詳細に説明する。
【００３２】
＜実施例１＞
まず、セレンを含む排水を用意した。上記表１に示すように、この排水のｐＨは６．９、ＯＲＰは２６１ｍＶ、４価セレン濃度は０．５ｍｇ／Ｌ、６価セレン濃度は５．２ｍｇ／Ｌ、全セレン濃度は５．７ｍｇ／Ｌであった（以下、ｍｇ／Ｌは各濃度を示す）。この排水１Ｌを撹拌した状態で酸化剤としてオゾンガスを添加した。添加する際の流量はオゾンガス体積１．０Ｌ／分とし、添加時間を５分とした。オゾン添加後のセレン含有排水のｐＨは７．２、ＯＲＰは６４４ｍＶ、４価セレン濃度は０．２ｍｇ／Ｌ、６価セレン濃度は５．５ｍｇ／Ｌ、全セレン濃度は５．７ｍｇ／Ｌであった。このように、オゾン添加の前後において、全セレン濃度の値は一定であるが、難吸着性セレン（４価セレン）の濃度が減少し、易吸着性セレン（６価セレン）の濃度が増大していることから、オゾンの添加により、難吸着性セレン（４価セレン）が易吸着性セレン（６価セレン）に酸化されたことがわかる。
【００３３】
この試験溶液５０ｍＬを１００ｍＬのポリエチレン製の密閉容器に貯留した。試験溶液中のセレンを除去するため、吸着材として市販されているイオン交換樹脂を０．０５ｍＬ添加した。２０時間振とうして試験溶液と樹脂を接触させた後、ろ過して樹脂と液を分離し、セレン除去処理を終了した。ろ液に含まれるセレンの測定はＩＣＰ−ＨＹＤを使用した。
【００３４】
その結果、セレン含有排水のｐＨが９．６、ＯＲＰが２５７ｍＶ、４価セレン濃度は０．１ｍｇ／Ｌ、６価セレン濃度は３．０ｍｇ/Ｌ、全セレン濃度は３．１ｍｇ／Ｌであった。表１に示すように、全セレン濃度の値は、樹脂によるセレン除去の前後においてその値が低減しており、セレンが樹脂に吸着除去されていることがわかる。しかし、難吸着性セレン（４価セレン）については易吸着性セレン（６価セレン）と比較して吸着されにくいことがわかる。以下、具体的に樹脂１ｍＬ当たりのセレンの吸着量を算出して説明する。難吸着性セレン（４価セレン）の吸着量については、０．１ｍｇ（４価セレン濃度の前後差）×０．０５Ｌ（試験溶液の体積）÷０．０５ｍＬ（樹脂の体積）＝０．１ｍｇ／ｍＬであった。同様に易吸着性セレン（６価セレン）では２．５ｍｇ／ｍＬ、全セレンでは２．６ｍｇ／ｍＬとなった。即ち、易吸着性セレン（６価セレン）の吸着量が２．５ｍｇ／ｍＬであるのに対し、難吸着性セレン（４価セレン）の吸着量は０．１ｍｇ／ｍＬと、２５分の１以下の値になっている。
【００３５】
＜実施例２＞
オゾンの吹き込み時間を１５分にした以外は実施例１と同様の条件で試験を実施した。オゾン吹き込み後のｐＨは７．５、ＯＲＰは８８０ｍＶ、４価セレン濃度は０．１ｍｇ／Ｌ未満、６価セレン濃度は５．７ｍｇ／Ｌ、全セレン濃度５．７ｍｇ／Ｌであった。実施例１の場合におけるオゾン添加後の状態の４価セレン濃度が０．２ｍｇ／Ｌであるのに対し、実施例２の場合におけるオゾン添加後の状態の４価セレン濃度が０．１ｍｇ／Ｌ未満と小さくなっている。このことからオゾンの添加量を増やしたことでＯＲＰが実施例１の６４４ｍｖよりも高くなり、難吸着性セレン（４価セレン）の酸化が進んだことがわかる。
【００３６】
樹脂でセレンを除去した後の結果は、セレン含有排水のｐＨが９．６、ＯＲＰが２８３ｍＶ、４価セレン濃度は０．０５ｍｇ／Ｌ未満、６価セレン濃度は２．９ｍｇ／Ｌであった。樹脂１ｍＬ当たりのセレンの吸着量を算出すると、易吸着性セレン（６価セレン）は２．９ｍｇ／Ｌ、全セレンも２．９ｍｇ／ｍＬとなった。難吸着性セレン（４価セレン）についてはオゾン添加時点でその値が０．０５ｍｇ／Ｌ未満であり、ほとんど無くなっていたため省略する。
【００３７】
＜比較例１＞
オゾンを添加しない以外は実施例１と同様の条件で試験を実施した。表１に示すように、樹脂でセレンを除去した後の結果は、セレン含有排水のｐＨが９．２、ＯＲＰ１８１ｍＶ、４価セレン濃度は０．４ｍｇ／Ｌ、６価セレン濃度は３．２ｍｇ／Ｌ、全セレン濃度は３．６ｍｇ／Ｌであった。樹脂１ｍＬ当たりのセレンの吸着量を算出すると、難吸着性セレン（４価セレン）は０．１ｍｇ／ｍＬ、易吸着性セレン（６価セレン）は２．０ｍｇ／ｍＬ、全セレンは２．１ｍｇ／ｍＬとなった。
【００３８】
＜考察＞
実施例１と比較例１を比較すると、セレン含有排水の処理による全セレンの吸着量が比較例１の場合には、２．１ｍｇ／ｍＬであるのに対し、実施例１では２．６ｍｇ／ｍＬと比較例１よりも大きくなっている。このように、本発明の手順に従ってセレン含有排水に酸化剤を添加することにより難吸着性セレン（４価セレン）を易吸着性セレン（６価セレン）に酸化し、難吸着性セレン（４価セレン）を除去することで、本発明を用いない場合に比べて樹脂のセレン全体の吸着量を高めることができることが分かる。
【００３９】
また、実施例１と実施例２を比較することによって、酸化剤の添加量を増やすことでセレン含有排水中の難吸着性セレン（４価セレン）をより易吸着性セレン（６価セレン）に酸化することができ、その結果、樹脂のセレン吸着量を向上できることがわかる。
【実施例２】
【００４０】
図２は、本発明の手順によりセレン含有排水を処理する際に、セレン含有排水に酸化剤としてのオゾンを吹き込む際の酸化還元電位（以下、ＯＲＰとも呼ぶ）と、オゾン添加後の４価セレン濃度との関係を示すグラフである。なお、酸化剤としてのオゾンを吹き込む前のセレン含有排水の４価セレン濃度は１．３ｍｇ／Ｌに設定した。
【００４１】
図２に示すように、酸化剤（オゾン）を添加する際に酸化還元電位（ＯＲＰ）の値を４００ｍＶ以上に維持した状態で酸化剤を添加した場合には、酸化剤による酸化が著しく促進されて４価セレン濃度が非常に低くなっていることが分かる。従って、本発明によりセレン含有排水を処理する際に、酸化還元電位が４００ｍＶ以上になるようにして酸化剤を添加することによって、セレン含有排水中の難吸着性セレン（４価セレン）の大部分を易吸着性セレン（６価セレン）に酸化し、セレンを効果的に吸着除去できることが判明した。特に、酸化還元電位（ＯＲＰ）を８００ｍＶ以上に設定した場合には、図２に示すように、セレン含有排水中のほとんどの難吸着性セレン（４価セレン）が易吸着性セレン（６価セレン）に酸化されている。
【実施例３】
【００４２】
実施例１の排水を用いて、ろ過前（樹脂の除去前）のｐＨを７．２（比較例２）、８（比較例３）、９（比較例４）、１０（実施例３）、１２（実施例４）に調整し、オゾンを添加しない以外は実施例１と同様に行った場合の結果を下記表２に示す。なお、ｐＨの調整は苛性ソーダを用いた。
【００４３】
【表２】
2008188536.tif 000004
【００４４】
上記表２に示すように、セレンの吸着量は、比較例２が１．１ｍｇ／ｍＬ、比較例３が１．２ｍｇ／ｍＬ、比較例４が１．５ｍｇ／ｍＬ、実施例３が２．２ｍｇ／ｍＬ、実施例４が２．５ｍｇ／ｍＬとなった。このように、樹脂に吸着前の処理として、セレン含有水のｐＨを１０以上とすることによって、セレン含有排水中のセレンを効果的に吸着除去できていることがわかる。
【産業上の利用可能性】
【００４５】
本発明は、産業のため発生したセレン含有排水や、セレン含有処理水の処理に特に有用である。また、天然由来の水にセレンが含まれている場合の処理にも適用可能である。
【図面の簡単な説明】
【００４６】
【図１】本発明の実施の形態に係るセレン含有排水の処理方法の手順の一例を示すフロー図である。
【図２】本発明の手順によりセレン含有排水を処理する際に、セレン含有排水に酸化剤としてのオゾンを吹き込む際の酸化還元電位（以下、ＯＲＰとも呼ぶ）と、オゾン添加後の４価セレン濃度との関係を示すグラフである。
【図１】
2008188536.tif 000005
【図２】
2008188536.tif 000006